(57)【特許請求の範囲】
【請求項１】
Ｐ型ナノ粒子を含むチャネル領域を備える第１薄膜トランジスタと、
前記Ｐ型ナノ粒子の長手方向に延伸するＰ型ナノ粒子ラインに沿って配置され、Ｐ型ナノ粒子を含むチャネル領域を備える第２薄膜トランジスタと、
Ｎ型ナノ粒子を含むチャネル領域を備える第３薄膜トランジスタと、
前記Ｎ型ナノ粒子の長手方向に延伸するＮ型ナノ粒子ラインに沿って配置され、Ｎ型ナノ粒子を含むチャネル領域を備える第４薄膜トランジスタと、
を有することを特徴とする半導体基板。
【請求項２】
前記Ｐ型ナノ粒子ラインと前記Ｎ型ナノ粒子ラインとは互いに平行であることを特徴とする請求項１に記載の半導体基板。
【請求項３】
前記Ｐ型ナノ粒子ラインと前記Ｎ型ナノ粒子ラインとは交差することを特徴とする請求項１に記載の半導体基板。
【請求項４】
前記Ｐ型及びＮ型ナノ粒子のうち少なくとも一つはナノワイヤ、ナノロッド、またはナノリボンであることを特徴とする請求項１〜３のいずれか１項に記載の半導体基板。
【請求項５】
基板と、
前記基板上に備えられ、複数個の画素を持つ発光領域と、
前記画素ごとに備えられた複数個の選択駆動回路と、を含み、
前記各選択駆動回路は、
Ｐ型ナノ粒子を含むチャネル領域を備える第１薄膜トランジスタと、
前記Ｐ型ナノ粒子の長手方向に延伸するＰ型ナノ粒子ラインに沿って配置され、Ｐ型ナノ粒子を含むチャネル領域を備える第２薄膜トランジスタと、
Ｎ型ナノ粒子を含むチャネル領域を備える第３薄膜トランジスタと、
前記Ｎ型ナノ粒子の長手方向に延伸し、前記Ｐ型ナノ粒子ラインと平行なＮ型ナノ粒子ラインに沿って配置され、Ｎ型ナノ粒子を含むチャネル領域を備える第４薄膜トランジスタとを有することを特徴とする平板表示装置。
【請求項６】
前記Ｐ型およびＮ型ナノ粒子ラインに平行に区画されたＰ型およびＮ型ナノ粒子ラインをさらに有し、
前記Ｐ型ナノ粒子ラインと前記Ｎ型ナノ粒子ラインとは、Ｐ型とＮ型とが互いに交互に配列されたことを特徴とする請求項５に記載の平板表示装置。
【請求項７】
基板と、
前記基板上に備えられ、複数個の画素を持つ発光領域と、
前記画素ごとに備えられた少なくとも１個の選択駆動回路と、
前記選択駆動回路に連結されたＣＭＯＳ薄膜トランジスタと、を含み、
前記選択駆動回路は、
Ｐ型ナノ粒子を含むチャネル領域を備える第１薄膜トランジスタと、
Ｎ型ナノ粒子を含むチャネル領域を備える第３薄膜トランジスタと、を含み、
前記ＣＭＯＳ薄膜トランジスタは、
前記Ｐ型ナノ粒子の長手方向に延伸する前記Ｐ型ナノ粒子ラインに沿って配置され、Ｐ型ナノ粒子を含むチャネル領域を備える第２薄膜トランジスタと、
前記Ｎ型ナノ粒子の長手方向に延伸する前記Ｎ型ナノ粒子ラインに沿って配置され、Ｎ型ナノ粒子を含むチャネル領域を備える第４薄膜トランジスタ、を含み、
前記Ｐ型ナノ粒子及びＮ型ナノ粒子は、それぞれその長手方向が、前記基板上に区画されたＰ型ナノ粒子ライン及びＮ型ナノ粒子ラインに平行に配列されたことを特徴とする平板表示装置。
【請求項８】
前記Ｐ型およびＮ型ナノ粒子ラインに平行に区画されたＰ型およびＮ型ナノ粒子ラインをさらに有し、前記Ｐ型およびＮ型ナノ粒子ラインのうち少なくとも１つはストライプ状であることを特徴とする請求項７に記載の平板表示装置。
【請求項９】
前記Ｐ型ナノ粒子ラインと前記Ｎ型ナノ粒子ラインとは、互いに平行に配列されたことを特徴とする請求項８に記載の平板表示装置。
【請求項１０】
前記Ｐ型ナノ粒子ラインと前記Ｎ型ナノ粒子ラインとは、Ｐ型とＮ型とが互いに交互に配列されたことを特徴とする請求項９に記載の平板表示装置。
【請求項１１】
前記Ｐ型ナノ粒子ラインと前記Ｎ型ナノ粒子ラインとは、互いに交差するように配列されたことを特徴とする請求項８に記載の平板表示装置。
【請求項１２】
前記各画素は有機電界発光素子を具備し、前記有機電界発光素子は前記選択駆動回路に電気的に連結されたことを特徴とする請求項５〜１１のいずれか１項に記載の平板表示装置。
【請求項１３】
前記Ｐ型及びＮ型ナノ粒子のうち少なくとも一つはナノワイヤ、ナノロッド、またはナノリボンであることを特徴とする請求項５〜１２のいずれか１項に記載の平板表示装置。
【請求項１４】
Ｐ型及びＮ型のうち同じ種類の薄膜トランジスタを複数個持つ発光領域と、
Ｐ型及びＮ型のうち同じ種類の薄膜トランジスタを複数個持つ非発光領域と、を含み、
前記発光領域及び非発光領域の薄膜トランジスタのうち同じ種類の薄膜トランジスタは、当該薄膜トランジスタのチャンネル領域に含まれるナノ粒子の長手方向に延伸するナノ
粒子ラインに沿って配置され、異なる種類の前記ナノ粒子ライン同士は交差することを特徴とする平板表示装置。
【請求項１５】
Ｐ型及びＮ型のうち同じ種類の薄膜トランジスタを複数個持つ発光領域と、
Ｐ型及びＮ型のうち同じ種類の薄膜トランジスタを複数個持つ非発光領域と、を含み、
前記発光領域及び非発光領域の薄膜トランジスタのうち同じ種類の薄膜トランジスタは、当該薄膜トランジスタのチャンネル領域に含まれるナノ粒子の長手方向に延伸するナノ粒子ラインに沿って配置され、同じ種類の前記ナノ粒子ライン同士は平行になり、異なる種類の前記ナノ粒子ライン同士は交差することを特徴とする平板表示装置。
【請求項１６】
前記ナノ粒子のうち少なくとも一つはナノワイヤ、ナノロッド、またはナノリボンであることを特徴とする請求項１４または１５に記載の平板表示装置。
【請求項１７】
前記発光領域は複数個の有機電界発光素子を具備したことを特徴とする請求項１４〜１６のいずれか１項に記載の平板表示装置。
【請求項１８】
薄膜トランジスタを備えた半導体基板の製造方法において、
基板上に複数個のナノ粒子ラインを区画する段階と、
Ｐ型及びＮ型のうち同じ種類のナノ粒子よりなるナノ膜を、前記ナノ粒子の長手方向が前記各ナノ粒子ラインに沿うように形成する段階と、
前記ナノ膜をパターニングして活性層を形成する段階と、
を含み、
前記ナノ粒子ラインはＰ型ナノ粒子ライン及びＮ型ナノ粒子ラインを含み、
前記ナノ膜はＰ型ナノ膜及びＮ型ナノ膜よりなり、それぞれ前記Ｐ型ナノ粒子ライン及びＮ型ナノ粒子ラインに沿って形成されることを特徴とする半導体基板の製造方法。
【請求項１９】
前記ナノ粒子の長手方向が前記ナノ膜の長手方向に平行であることを特徴とする請求項１８に記載の半導体基板の製造方法。
【請求項２０】
前記ナノ粒子はナノワイヤ、ナノロッド、またはナノリボンであることを特徴とする請求項１８または１９に記載の半導体基板の製造方法。
【請求項２１】
前記ナノ膜の形成段階は、
Ｐ型またはＮ型ナノ粒子が含まれた溶液を前記ナノ粒子ラインに沿って塗布する段階と、
前記塗布された溶液を乾燥する段階と、を含むことを特徴とする請求項１８〜２０のいずれか１項に記載の半導体基板の製造方法。
【請求項２２】
前記ナノ膜の形成段階は、
Ｐ型またはＮ型ナノ粒子が整列されたドナーシートを形成する段階と、
前記ドナーシートをアクセプターである基板に整列する段階と、
前記ドナーシートに前記ナノ粒子ラインに沿ってレーザービームを照射する段階と、
前記ドナーシートと基板とを分離する段階と、を含むことを特徴とする請求項１８〜２０のいずれか１項に記載の半導体基板の製造方法。
【請求項２３】
前記ドナーシートを形成する段階は、
一面が光熱変換層よりなるフィルムを準備する段階と、
保存された溶液にＰ型またはＮ型ナノ粒子が浮いているように水槽を準備する段階と、
前記ナノ粒子を一側に密集させる段階と、
前記フィルムを前記水槽の溶液に貫通させて、前記フィルムの光熱変換層上に前記ナノ粒子を付着させる段階と、
前記フィルムを乾燥する段階と、を含むことを特徴とする請求項２２に記載の半導体基板の製造方法。
【請求項２４】
複数個の画素を具備した発光領域と、前記画素ごとに備えられた半導体の活性層を持つ薄膜トランジスタを具備した選択駆動回路とを含む平板表示装置の製造方法において、
基板上に複数個のナノ粒子ラインを区画する段階と、
Ｐ型及びＮ型のうち同じ種類のナノ粒子よりなるナノ膜を、前記ナノ粒子の長手方向が前記各ナノ粒子ラインに沿うように形成する段階と、
前記ナノ膜をパターニングして活性層を形成する段階と、
を含み、
前記ナノ粒子ラインはＰ型ナノ粒子ライン及びＮ型ナノ粒子ラインを含み、
前記ナノ膜はＰ型ナノ膜及びＮ型ナノ膜で備えられて、それぞれ前記Ｐ型ナノ粒子ライン及びＮ型ナノ粒子ラインに沿って形成されることを特徴とする平板表示装置の製造方法。
【請求項２５】
前記ナノ粒子の長手方向が前記ナノ膜の長手方向に平行であることを特徴とする請求項２４に記載の平板表示装置の製造方法。
【請求項２６】
前記ナノ粒子はナノワイヤ、ナノロッド、またはナノリボンであることを特徴とする請求項２４または２５に記載の平板表示装置の製造方法。
【請求項２７】
複数個の画素を具備した発光領域と、前記画素ごとに備えられた半導体の活性層を持つ薄膜トランジスタを具備した選択駆動回路とを含む平板表示装置の製造方法において、
基板上に複数個のナノ粒子ラインを区画する段階と、
Ｐ型及びＮ型のうち同じ種類のナノ粒子よりなるナノ膜を、前記ナノ粒子の長手方向が前記各ナノ粒子ラインに沿うように形成する段階と、
前記ナノ膜をパターニングして活性層を形成する段階と、
を含み、
前記ナノ膜の形成段階は、
Ｐ型またはＮ型ナノ粒子が含まれた溶液を前記ナノ粒子ラインに沿って塗布する段階と、
前記塗布された溶液を乾燥する段階と、を含むことを特徴とする平板表示装置の製造方法。
【請求項２８】
複数個の画素を具備した発光領域と、前記画素ごとに備えられた半導体の活性層を持つ薄膜トランジスタを具備した選択駆動回路とを含む平板表示装置の製造方法において、
基板上に複数個のナノ粒子ラインを区画する段階と、
Ｐ型及びＮ型のうち同じ種類のナノ粒子よりなるナノ膜を、前記ナノ粒子の長手方向が前記各ナノ粒子ラインに沿うように形成する段階と、
前記ナノ膜をパターニングして活性層を形成する段階と、
を含み、
前記ナノ膜の形成段階は、
Ｐ型またはＮ型ナノ粒子が整列されたドナーシートを形成する段階と、
前記ドナーシートをアクセプターである基板に整列する段階と、
前記ドナーシートに前記ナノ粒子ラインに沿ってレーザービームを照射する段階と、
前記ドナーシートと基板とを分離する段階と、を含むことを特徴とする平板表示装置の製造方法。
【請求項２９】
前記ドナーシートを形成する段階は、
一面が光熱変換層よりなるフィルムを準備する段階と、
保存された溶液にＰ型またはＮ型ナノ粒子が浮いているように水槽を準備する段階と、
前記ナノ粒子を一側に密集させる段階と、
前記フィルムを前記水槽の溶液に貫通させて、前記フィルムの光熱変換層上に前記ナノ粒子を付着させる段階と、
前記フィルムを乾燥する段階と、を含むことを特徴とする請求項２８に記載の平板表示装置の製造方法。
【請求項３０】
前記フィルムはローリングされた状態で備えられて、前記水槽内へ連続して供給されることを特徴とする請求項２９に記載の平板表示装置の製造方法。
【請求項３１】
前記各画素に、いずれか一つの電極が前記選択駆動回路に電気的に連結された有機電界発光素子を形成する段階を含むことを特徴とする請求項２４〜３０のいずれか１項に記載の平板表示装置の製造方法。
【発明の詳細な説明】
【技術分野】
【０００１】
本発明は薄膜トランジスタ、これを具備した平板表示装置、薄膜トランジスタの製造方法、平板表示装置の製造方法、及びドナーシートの製造方法に係り、さらに詳細には、少なくともチャンネルにナノ粒子を利用した薄膜トランジスタ、これを具備した平板表示装置、薄膜トランジスタの製造方法、平板表示装置の製造方法、及びドナーシートの製造方法に関する。
【背景技術】
【０００２】
液晶表示装置や有機電界発光表示装置または無機電界発光表示装置などの平板表示装置は、その駆動方式によって、受動駆動方式のパッシブマトリックス（Ｐａｓｓｉｖｅ Ｍａｔｒｉｘ：ＰＭ）型と、能動駆動方式のアクティブマトリックス（Ａｃｔｉｖｅ Ｍａｔｒｉｘ：ＡＭ）型とに区分される。
【０００３】
前記ＰＭ型は、単純に陽極と陰極とがそれぞれカラムとローとに配列されて、陰極にはロー駆動回路からスキャニング信号が供給され、この時、複数のローのうち一つのローのみ選択される。また、カラム駆動回路には各画素にデータ信号が入力される。
【０００４】
一方、前記ＡＭ型は、薄膜トランジスタ（Ｔｈｉｎ Ｆｉｌｍ Ｔｒａｎｓｉｓｔｏｒ、以下“ＴＦＴ”）を利用して画素ごとに入力される信号を制御するものであり、ぼう大な量の信号を処理するのに適して動画像を具現するためのディスプレイ装置として多く使われている。
【０００５】
このようにＡＭ型平板表示装置のＴＦＴは、高濃度の不純物でドーピングされたソース／ドレイン領域と、このソース／ドレイン領域の間に形成されたチャンネル領域を持つ半導体活性層を持ち、この半導体活性層と絶縁されて前記チャンネル領域に対応する領域に位置するゲート電極と、前記ソース／ドレイン領域にそれぞれ接触するソース／ドレイン電極とを持つ。
【０００６】
前記半導体活性層は非晶質シリコンまたは多結晶質シリコンが多く使われるが、非晶質シリコンは低温蒸着が可能であるという長所があるものの、電気的特性及び信頼性が低下し、表示素子の大面積化が難しいという短所があるため、最近では多結晶質シリコンを多く使用している。多結晶質シリコンは、数十ないし数百ｃｍ２／Ｖ・ｓの高い電流移動度を持ち、高周波動作特性及び漏れ電流値が低くて高精細及び大面積の平板表示装置への使用に非常に適している。
【０００７】
ところが、多結晶質シリコンで半導体活性層を製造する場合には、非晶質シリコンを多結晶質シリコンに結晶化する結晶化工程が必要であるが、この結晶化には通常３００℃以上の高温工程が存在する。
【０００８】
一方、最近の平板表示装置は、十分な視野角を確保するために所定の張力を加えれば一定程度曲がるようにするか、アームバンド、財布、ノート型パソコンなどの携帯型製品に採用しようとするために、柔軟性への要求が高まりつつある。
【０００９】
ところが、従来の方法で多結晶質シリコンＴＦＴを形成する場合には、柔軟性平板表示装置を得難い。すなわち、柔軟性製品を加工するためには、基板を含む構成品の大部分に、容易に曲がる材料としてアクリル、ポリイミド、ポリカーボネート、ポリエステル、マイラー（ｍｙｌａｒ）などプラスチック材料を採用せねばならないが、それらプラスチック材料は熱に弱い。
【００１０】
したがって、特に、柔軟性製品に採用される平板表示装置のＴＦＴを加工するためには、プラスチック材料が耐えられる温度以下で製造できる構造及び方法が必要である。
【発明の開示】
【発明が解決しようとする課題】
【００１１】
本発明は前記従来技術の問題点を鑑みてなされたものであり、本発明の目的は、特性が優秀で常温で製造可能なＴＦＴ、これを具備した平板表示装置、ＴＦＴの製造方法、平板表示装置の製造方法、及びドナーシートの製造方法を提供するところにある。
【課題を解決するための手段】
【００１３】
また本発明は、Ｐ型ナノ粒子を含むチャネル領域を備える第１薄膜トランジスタと、
前記Ｐ型ナノ粒子の長手方向に延伸するＰ型ナノ粒子ラインに沿って配置され、Ｐ型ナノ粒子を含むチャネル領域を備える第２薄膜トランジスタと、Ｎ型ナノ粒子を含むチャネル領域を備える第３薄膜トランジスタと、前記Ｎ型ナノ粒子の長手方向に延伸するＮ型ナノ粒子ラインに沿って配置され、Ｎ型ナノ粒子を含むチャネル領域を備える第４薄膜トランジスタと、を有することを特徴とする半導体基板を提供する。
【００１４】
それだけでなく、本発明は、基板と、前記基板上に備えられ、複数個の画素を持つ発光領域と、前記画素ごとに備えられた複数個の選択駆動回路と、を含み、前記各選択駆動回路は、Ｐ型ナノ粒子を含むチャネル領域を備える第１薄膜トランジスタと、前記Ｐ型ナノ粒子の長手方向に延伸するＰ型ナノ粒子ラインに沿って配置され、Ｐ型ナノ粒子を含むチャネル領域を備える第２薄膜トランジスタと、Ｎ型ナノ粒子を含むチャネル領域を備える第３薄膜トランジスタと、前記Ｎ型ナノ粒子の長手方向に延伸し、前記Ｐ型ナノ粒子ラインと平行なＮ型ナノ粒子ラインに沿って配置され、Ｎ型ナノ粒子を含むチャネル領域を備える第４薄膜トランジスタとを有することを特徴とする平板表示装置を提供する。
また、本発明は、基板と、前記基板上に備えられ、複数個の画素を持つ発光領域と、前記画素ごとに備えられた少なくとも１個の選択駆動回路と前記選択駆動回路に連結されたＣＭＯＳ薄膜トランジスタと、を含み、前記選択駆動回路は、Ｐ型ナノ粒子を含むチャネル領域を備える第１薄膜トランジスタと、Ｎ型ナノ粒子を含むチャネル領域を備える第３薄膜トランジスタと、を含み、前記ＣＭＯＳ薄膜トランジスタは、前記Ｐ型ナノ粒子の長手方向に延伸する前記Ｐ型ナノ粒子ラインに沿って配置され、Ｐ型ナノ粒子を含むチャネル領域を備える第２薄膜トランジスタと、前記Ｎ型ナノ粒子の長手方向に延伸する前記Ｎ型ナノ粒子ラインに沿って配置され、Ｎ型ナノ粒子を含むチャネル領域を備える第４薄膜トランジスタ、を含み、前記Ｐ型ナノ粒子及びＮ型ナノ粒子は、それぞれその長手方向が、前記基板上に区画されたＰ型ナノ粒子ライン及びＮ型ナノ粒子ラインに平行に配列されたことを特徴とする平板表示装置を提供する。
【００１５】
本発明はまた、Ｐ型及びＮ型のうち同じ種類の薄膜トランジスタを複数個持つ発光領域と、Ｐ型及びＮ型のうち同じ種類の薄膜トランジスタを複数個持つ非発光領域と、を含み、前記発光領域及び非発光領域の薄膜トランジスタのうち同じ種類の薄膜トランジスタは、当該薄膜トランジスタのチャンネル領域に含まれるナノ粒子の長手方向に延伸するナノ粒子ラインに沿って配置され、異なる種類の前記ナノ粒子ライン同士は交差することを特徴とする平板表示装置を提供する。
さらに、本発明は、Ｐ型及びＮ型のうち同じ種類の薄膜トランジスタを複数個持つ発光領域と、Ｐ型及びＮ型のうち同じ種類の薄膜トランジスタを複数個持つ非発光領域と、を含み、前記発光領域及び非発光領域の薄膜トランジスタのうち同じ種類の薄膜トランジスタは、各薄膜トランジスタのチャンネル領域に含まれるナノ粒子の長手方向に延伸するナノ粒子ラインに沿って配置され、同じ種類の前記ナノ粒子ライン同士は平行になり、異なる種類の前記ナノ粒子ライン同士は交差することを特徴とする平板表示装置を提供する。
【００１６】
本発明はまた、薄膜トランジスタを備えた半導体基板の製造方法において、基板上に複数個のナノ粒子ラインを区画する段階と、Ｐ型及びＮ型のうち同じ種類のナノ粒子よりなるナノ膜を、前記ナノ粒子の長手方向が前記各ナノ粒子ラインに沿うように形成する段階と、前記ナノ膜をパターニングして活性層を形成する段階と、を含み、前記ナノ粒子ラインはＰ型ナノ粒子ライン及びＮ型ナノ粒子ラインを含み、前記ナノ膜はＰ型ナノ膜及びＮ型ナノ膜よりなり、それぞれ前記Ｐ型ナノ粒子ライン及びＮ型ナノ粒子ラインに沿って形成されることを特徴とする半導体基板の製造方法を提供する。
【００１７】
本発明はまた、複数個の画素を具備した発光領域と、前記画素ごとに備えられた半導体の活性層を持つ薄膜トランジスタを具備した選択駆動回路とを含む平板表示装置の製造方法において、基板上に複数個のナノ粒子ラインを区画する段階と、Ｐ型及びＮ型のうち同じ種類のナノ粒子よりなるナノ膜を、前記ナノ粒子の長手方向が前記各ナノ粒子ラインに沿うように形成する段階と、前記ナノ膜をパターニングして活性層を形成する段階と、を含み、前記ナノ粒子ラインはＰ型ナノ粒子ライン及びＮ型ナノ粒子ラインを含み、前記ナノ膜はＰ型ナノ膜及びＮ型ナノ膜で備えられて、それぞれ前記Ｐ型ナノ粒子ライン及びＮ型ナノ粒子ラインに沿って形成されることを特徴とする平板表示装置の製造方法を提供する。
【００１８】
本発明はまた、一面が光熱変換層であるフィルムを準備する段階と、保存された溶液にＰ型またはＮ型ナノ粒子が浮いているように水槽を準備する段階と、前記ナノ粒子を一側に密集させる段階と、前記フィルムを前記水槽の溶液に貫通させて、前記フィルムの光熱変換層上に前記ナノ粒子を付着させる段階と、前記フィルムを乾燥する段階と、を含むことを特徴とするドナーシートの製造方法を提供する。
【発明の効果】
【００１９】
本発明によれば次のような効果を得ることができる。
【００２０】
第１に、ＴＦＴのチャンネルにナノ粒子を利用することによって高温工程を経ずとも、常温または低温でＴＦＴ及びそれを具備した平板表示装置、特に、有機電界発光表示装置を製造できる。
【００２１】
第２に、これにより、高温熱処理に脆弱なプラスチック材料を平板表示装置、特に、有機電界発光表示装置に利用できる。したがって、フレキシブルな平板表示装置の製造にさらに有利である。
【００２２】
第３に、長手方向に配列されたナノ粒子でチャンネルを形成することによって、モビリティーをさらに向上させうる。
【発明を実施するための最良の形態】
【００２３】
以下、添付された図面を参照して本発明の望ましい実施形態を説明する。
【００２４】
図１は、基板１００上に形成された有機電界発光表示装置１の発光領域１０及び非発光領域２０を示す概略図である。
【００２５】
発光領域１０には、有機電界発光素子（Ｏｒｇａｎｉｃ Ｌｉｇｈｔ Ｅｍｉｔｔｉｎｇ Ｄｉｏｄｅ：ＯＬＥＤ）及び選択駆動回路を持つ複数の副画素が配置される。
【００２６】
非発光領域２０には、前記副画素を駆動する水平ドライバ及び／または垂直ドライバが配置される。図１では非発光領域２０に垂直ドライバＶＤのみを図示したが、必ずしもこれに限定されるものではなく、水平ドライバやレベルシフタなど複数の回路が配置されうる。そして、前記非発光領域２０には、外部回路に連結される端子部と、少なくとも表示領域１０を密封する密封部とが位置する。
【００２７】
図２は、本発明の望ましい一実施形態による有機電界発光表示装置で、発光領域１０のいずれかの単位画素の選択駆動回路ＳＣの回路図、及び非発光領域２０の垂直ドライバＶＤのＣＭＯＳ ＴＦＴ ２１を表す概略的回路図を表したものである。回路図は必ずしもこれに限定されるものではなく、多様な回路構造に以下に説明される本発明が適用されうることはいうまでもない。
【００２８】
図２による本発明の望ましい一実施形態は、基板上にストライプ状に配列されたＰ型ナノ粒子ライン（ＰＬｉｎｅ）１２０ａ及びＮ型ナノ粒子ライン（ＮＬｉｎｅ）１２０ｂが複数の行に延びて区画されており、ＴＦＴの少なくともチャンネル領域が、その長手方向が前記ナノ粒子ライン１２０に沿って平行になるように配置されている。前記Ｐ型及びＮ型のようなナノ粒子ライン１２０は基板上に区画されている仮想のラインであり、ＴＦＴの少なくともチャンネル領域の配置のために区画されたものである。したがって、あらゆるナノ粒子ライン１２０にＴＦＴが形成される必要はなく、ナノ粒子ライン１２０に沿ってＴＦＴが形成されることもあり、形成されないこともある。
【００２９】
前記ナノ粒子ライン１２０に沿って、このナノ粒子ライン１２０上に半導体活性層のチャンネルの役割をするナノ粒子が配置される。すなわち、ナノ粒子はその製造工程上で前記ナノ粒子ライン１２０に沿って印刷されうる。これについてのさらに詳細な説明は後述する。
【００３０】
図３は、図２による回路図の断面構造を表したものであり、各単位画素内の選択駆動回路の駆動ＴＦＴ １１、スイッチングＴＦＴ １２を表し、垂直ドライバのＣＭＯＳ ＴＦＴ ２１を表す。ＣＭＯＳ ＴＦＴ ２１は、Ｎ型ＴＦＴ ２２とＰ型ＴＦＴ ２３とが結合された形態をしている。前述した垂直ドライバＶＤは必ずしもこのようなＣＭＯＳ ＴＦＴ ２１のみを具備しているものではなく、多様な種類のＴＦＴと回路素子とが関連されて駆動回路を形成する。
【００３１】
それらＴＦＴ １１、１２、２２、２３は基板１００上に形成され、前述したようなナノ粒子ライン上で配列される。
【００３２】
前記基板１００はアクリル、ポリイミド、ポリカーボネート、ポリエステル、マイラー、その他のプラスチック材料が使われうるが、必ずしもこれに限定されるものではなく、ガラス材も使用可能である。この基板１００上には、必要に応じて不純物イオンが広がることを防止するためのバッファ層１１０が選択的に配置されうる。
【００３３】
そして、前記基板１００上に配列されたナノ粒子ラインに沿って、予め物理的、化学的方法で製造されたナノ粒子が配列されてパターニングされ、各ＴＦＴ １１、１２、２２、２３の半導体活性層１２１、１２２、１２３、１２４の少なくともチャンネルを形成する。
【００３４】
図３に図示されたように、前記それぞれのナノ粒子よりなる複数の活性層１２１、１２２、１２３、１２４の上部には、酸化ケイ素及び／または窒化ケイ素よりなるゲート絶縁膜１３０が形成され、その上にＭｏＷ、Ａｌ、Ｃｒ、Ａｌ／Ｃｕ、Ｔｉ／Ａｌ／Ｔｉなどの導電性金属膜により各ＴＦＴ １１、１２、２２、２３のゲート電極１４１、１４２、１４３、１４４が形成されうる。
【００３５】
ゲート絶縁膜１３０及びゲート電極１４１、１４２、１４３、１４４の上部には酸化ケイ素及び／または窒化ケイ素よりなる層間絶縁膜１５０が形成され、その上に前記ゲート電極１４１、１４２、１４３、１４４と絶縁されるように形成された各ＴＦＴ １１、１２、２２、２３のソース／ドレイン電極１６１、１６２、１６３、１６４が配置される。ソース／ドレイン電極１６１、１６２、１６３、１６４はＭｏＷ、Ａｌ、Ｃｒ、Ａｌ／Ｃｕ、Ｔｉ／Ａｌ／Ｔｉなどの導電性金属膜や導電性ポリマーなどの導電性素材で備えられる。また、ソース／ドレイン電極１６１、１６２、１６３、１６４は、コンタクトホール１５０ａ、１５０ｂ、１５０ｃ、１５０ｄを通じてそれぞれの活性層１２１、１２２、１２３、１２４のソース／ドレイン領域にそれぞれ接続される。このように形成することによって本発明によるＴＦＴを形成する。
【００３６】
一方、前記ゲート電極１４１、１４２、１４３、１４４及びソース／ドレイン電極１６１、１６２、１６３、１６４の形成時、それらと同じ物質で充電用キャパシタＣｓｔを形成できる。
【００３７】
前記ソース／ドレイン電極１６１、１６２、１６３、１６４の上部には、酸化ケイ素及び／または窒化ケイ素よりなるパッシベーション膜１７０が形成され、その上にアクリル、ＢＣＢ、ポリイミドなどによる平坦化膜１７１が形成される。そして、パッシベーション膜１７０及び平坦化膜１７１には、駆動ＴＦＴ １１のソース及びドレイン電極１６１のうちいずれか一つが露出されるようにビアホール１７０ａが形成される。前記パッシベーション膜１７０及び平坦化膜１７１は必ずしもこれに限定される必要はなく、いずれか１層のみ備えられてもよい。
【００３８】
前記平坦化膜１７１の上部にはＯＬＥＤの下部電極層である画素電極１８０が形成される。この画素電極１８０を、ビアホール１７０ａを通じて前記ソース及びドレイン電極１６１のうちいずれか一つに連結させる。
【００３９】
前記画素電極１８０の上部には、アクリル、ＢＣＢ、ポリイミドなどの有機物、または酸化ケイ素、窒化ケイ素などの無機物のような絶縁物により画素定義膜１８５が形成される。画素定義膜１８５は図２から見る時、選択駆動回路ＳＣの駆動ＴＦＴ １１、スイッチングＴＦＴ １２などのＴＦＴを覆い、前記画素電極１８０の所定部分が露出されるように開口部を持つように形成される。
【００４０】
そして、発光層を具備した有機膜１９０が、少なくとも画素電極１８０が露出された開口部上に塗布される。有機膜１９０は、画素定義膜１８５の全面に形成されることもある。この時、有機膜１９０の発光層は各画素当り赤、緑、青色でパターニングされてフルカラーを具現できる。
【００４１】
一方、非発光領域２０の垂直または水平ドライバが位置した部分上には図３から分かるように、画素定義膜１８５が形成されないこともあるが、必ずしもこれに限定されるものではなく、これを覆うように形成されることもある。
【００４２】
前記有機膜１９０が形成された後には、ＯＬＥＤの下部電極層である共通電極１９５が形成される。この共通電極１９５はあらゆる画素を覆うように形成されうるが、必ずしもこれに限定されるものではなく、パターニングされることもある。
【００４３】
前記画素電極１８０と共通電極１９５とは前記有機膜１９０により互いに絶縁されており、有機膜１９０に相異なる極性の電圧を加えて有機膜１９０で発光させる。
【００４４】
一方、画素電極１８０はアノード電極として機能し、共通電極１９５はカソード電極として機能するが、もちろん、それら画素電極１８０と共通電極１９５との極性は逆になってもよい。
【００４５】
画素電極１８０は、透明電極または反射型電極で備えられうるが、透明電極として使われる時にはＩＴＯ、ＩＺＯ、ＺｎＯ、またはＩｎ２Ｏ３よりなり、反射型電極として使われる時にはＡｇ、Ｍｇ、Ａｌ、Ｐｔ、Ｐｄ、Ａｕ、Ｎｉ、Ｎｄ、Ｉｒ、Ｃｒ、及びそれらの化合物で反射膜を形成した後、その上にＩＴＯ、ＩＺＯ、ＺｎＯ、またはＩｎ２Ｏ３を形成できる。
【００４６】
一方、共通電極１９５も透明電極または反射型電極で備えられうるが、透明電極として使われる時にはこの共通電極１９５がカソード電極として使われ、仕事関数の小さな金属、すなわち、Ｌｉ、Ｃａ、ＬｉＦ／Ｃａ、ＬｉＦ／Ａｌ、Ａｌ、Ｍｇ、及びそれらの化合物が有機膜１９０の方向に向けるように蒸着した後、その上にＩＴＯ、ＩＺＯ、ＺｎＯ、またはＩｎ２Ｏ３などの透明電極形成用物質で補助電極層やバス電極ラインを形成できる。そして、反射型電極として使われる時には前記Ｌｉ、Ｃａ、ＬｉＦ／Ｃａ、ＬｉＦ／Ａｌ、Ａｌ、Ｍｇ、及びそれらの化合物を蒸着して形成する。
【００４７】
前記有機膜１９０は低分子または高分子有機層が使われうるが、低分子有機層を使用する場合、ホール注入層（ＨＩＬ：Ｈｏｌｅ Ｉｎｊｅｃｔｉｏｎ Ｌａｙｅｒ）、ホール輸送層（ＨＴＬ：Ｈｏｌｅ Ｔｒａｎｓｐｏｒｔ Ｌａｙｅｒ）、有機発光層（ＥＭＬ：Ｅｍｉｓｓｉｏｎ Ｌａｙｅｒ）、電子輸送層（ＥＴＬ：Ｅｌｅｃｔｒｏｎ Ｔｒａｎｓｐｏｒｔ Ｌａｙｅｒ）、電子注入層（ＥＩＬ：Ｅｌｅｃｔｒｏｎ Ｉｎｊｅｃｔｉｏｎ Ｌａｙｅｒ）などが単一あるいは複合の構造で積層されて形成され、使用可能な有機材料も、銅フタロシアニン（ＣｕＰｃ：ｃｏｐｐｅｒ ｐｈｔｈａｌｏｃｙａｎｉｎｅ）、Ｎ，Ｎ−ジ（ナフタレン−１−イル）−Ｎ，Ｎ’−ジフェニル−ベンジジン（ＮＰＢ）、トリス−８−ヒドロキシキノリンアルミニウム（Ａｌｑ３）などをはじめとして多様に適用可能である。それら低分子有機層は真空蒸着の方法で形成される。
【００４８】
高分子有機層の場合には、大体ＨＴＬ及びＥＭＬよりなる構造を持つことができ、この時、前記ＨＴＬとしてＰＥＤＯＴを使用し、発光層としてＰＰＶ（Ｐｏｌｙ−Ｐｈｅｎｙｌｅｎｅｖｉｎｙｌｅｎｅ）系及びポリフルオレン系の高分子有機物質を使用し、これをスクリーン印刷やインクジェット印刷方法で形成できる。
【００４９】
一方、前記のような発光領域１０の各画素及び非発光領域２０のドライバに備えられるＴＦＴ １１、１２、２２、２３の活性層に備えられたナノ粒子は長手方向に長く形成されたナノワイヤになることが望ましく、各ＴＦＴの活性層一つ当り少なくとも一つ以上配設され、活性層のチャンネルはこのナノワイヤの長手方向に平行に設計される。
【００５０】
このようなナノ粒子は必ずしもナノワイヤに限定されるものではなく、それ以外にもナノリボン、ナノロッド、ナノチューブなどを使うことができ、長手方向で形成されうるナノ粒子ならばいかなるものでも適用可能である。
【００５１】
本発明において、前記のようなナノ粒子よりなる活性層１２１、１２２、１２３、１２４は、図４から分かるように、その長手方向がストライプ状のナノ粒子ライン１２０に沿って配列されている。前記ナノ粒子ライン１２０は、Ｐ型ナノ粒子ライン１２０ａとＮ型ナノ粒子ライン１２０ｂとよりなり、必ずしもストライプ状に備えられる必要はなく、曲線状など多様な形態で備えられうる。
【００５２】
そして、前記Ｐ型ナノ粒子ライン１２０に沿っては駆動ＴＦＴの活性層１２１と、スイッチングＴＦＴの活性層１２２及びＣＭＯＳ ＴＦＴのＰ型ＴＦＴの活性層１２４が配列され、Ｎ型ナノ粒子ライン１２０ｂに沿ってはＣＭＯＳ ＴＦＴのＮ型ＴＦＴの活性層１２３が配列されうる。
【００５３】
このようなＰ型とＮ型との分類は必ずしもこれに限定されるものではなく、これは各単位画素１０ａ内の選択駆動回路の設計と、非発光領域２０でのドライバの回路設計とによって多様に変形できることはいうまでもない。すなわち、画素１０ａ内の選択駆動回路に備えられた駆動ＴＦＴの活性層１２１と、スイッチングＴＦＴの活性層１２２のうちいずれか一つをＮ型で形成するか、それら全部をＮ型で形成することもある。そして、選択駆動回路が２個より多数のＴＦＴを使用する場合には、このようなＰ型とＮ型とが１単位画素１０ａ内に混在されることもある。この時にも、各ＴＦＴの活性層は、図４に図示されたＰ型ナノ粒子ライン１２０ａ及びＮ型ナノ粒子ライン１２０ｂに沿って配設される。
【００５４】
この時、前記Ｐ型ナノ粒子ライン１２０ａとＮ型ナノ粒子ライン１２０ｂとは互いに重畳されないように配列されており、望ましくは、Ｐ型ナノ粒子ライン１２０ａとＮ型ナノ粒子ライン１２０ｂとが交互に配列されている。したがって、このようなナノ粒子ライン１２０に沿って配設されるＴＦＴの活性層１２１、１２２、１２３、１２４は、Ｐ型とＮ型とが一ライン上に配設されなくなる。すなわち、図４から見れば、Ｐ型の駆動ＴＦＴの活性層１２１、スイッチングＴＦＴの活性層１２２、及びＣＭＯＳ ＴＦＴのＰ型ＴＦＴの活性層１２４はいずれも同じＰ型ナノ粒子ライン１２０ａ上に配設されることもあるが、それらＰ型の活性層１２１、１２２、１２４と、Ｎ型のＣＭＯＳ ＴＦＴのＮ型ＴＦＴの活性層１２３とは、それぞれ互いに離れているＰ型ナノ粒子ライン１２０ａとＮ型ナノ粒子ライン１２０ｂとに配設されるようになる。
【００５５】
このように、本発明によれば、発光領域１０と非発光領域２０のＴＦＴのうち同じ種類のＴＦＴ同士では、その少なくともチャンネル領域の長手方向が互いに平行に配置される。すなわち、図４から分かるように、Ｐ型ＴＦＴの活性層である駆動ＴＦＴの活性層１２１と、スイッチングＴＦＴの活性層１２２と、ＣＭＯＳ ＴＦＴのＰ型ＴＦＴの活性層１２４とはいずれも互いに平行に配設されており、Ｎ型ＴＦＴの活性層であるＣＭＯＳ ＴＦＴのＮ型ＴＦＴの活性層１２３もいずれも互いに平行に配設されている。図面では、発光領域１０にＰ型ＴＦＴのみ備えられているが、Ｎ型ＴＦＴが備えられていても非発光領域のＮ型ＴＦＴとその活性層とが平行に配置される。一方、図４で図示した実施例の場合には、Ｐ型とＮ型とも互いに平行である。
【００５６】
前記のようなナノ粒子ライン１２０は図５で図示したように、基板１００上にＰ型ナノ粒子ライン１２０ａ及びＮ型ナノ粒子ライン１２０ｂに沿ってＰ型及びＮ型ナノ粒子よりなるＰ型ナノ膜１２５及びＮ型ナノ膜１２６を形成し、これを図４のように、発光領域１０及び非発光領域２０の設計パターンによってパターニングして活性層１２１、１２２、１２３、１２４を形成できる。このようなＰ型及びＮ型ナノ膜１２５、１２６は図５で図示されたように、ストライプ状に形成できる。
【００５７】
このように図５で図示されたようなナノ膜１２５、１２６は多様な方法により形成されうる。
【００５８】
図６Ａは、本発明による有機電界発光表示装置の製造に利用される、微量の流体を塗布するためのＰＤＭＳ高分子モールド２００の概略的斜視図であり、図６Ｂは、その平面図である。
【００５９】
ＰＤＭＳ高分子モールド２００は、例えば、ポリジメチルシロキサンよりなりうるボディフレームであり、図５のようなパターンのＰ型及びＮ型ナノ膜１２５、１２６を形成するために、長手方向に形成されたスタンピングライン２３０を下部に持ち、このスタンピングライン２３０を連結する入口２１０及び出口２２０を持つ。前記スタンピングライン２３０は、入口２１０を通じて注入されたナノ粒子溶液が印刷されるように下部底面から所定深さに引込まれている。このスタンピングライン２３０は２０〜３０μｍの幅を持つことができる。
【００６０】
このようなＰＤＭＳ高分子モールド２００を利用したＰ型及びＮ型ナノ膜１２５、１２６の製造方法は次の通りである。
【００６１】
まず、洗浄された基板１００を準備する。この時、基板１００には、図３で図示されたようにバッファ層１１０が形成されていてもよい。
【００６２】
次に、ナノ粒子を持つ微量の流体を準備する。
【００６３】
ナノ粒子は、ＣｄＳ、ＣｄＳｅ、ＣｄＴｅを含むＩＩＢ−ＶＩＡ族化合物のうちいずれか一つ、ＧａＡｓを含むＩＩＩＡ−ＶＡ族化合物のうちいずれか一つ、Ｓｉを含むＩＶＡ族元素またはその化合物のうちいずれか一つ、Ｎｉ、Ｃｏ、Ｆｅ、Ｐｔ、Ａｕ、Ａｇを含む金属またはその化合物のうちいずれか一つよりなるコアと、前記化合物のうちいずれか一つで前記コアがコーティングされる合成物でありうる。しかし、必ずしもこれに限定されるものではなく、多様な材質のナノ粒子が使われうる。
【００６４】
このようなナノ粒子はあらかじめ物理的、化学的方法により製造されうるが、ナノ粒子の製造方法の例は次の通りである。
【００６５】
化学的方法で製造されたナノ粒子は、ＣｄＳ、ＣｄＳｅ、ＣｄＴｅを含むＩＩＢ−ＶＩＡ族化合物のうちいずれか一つ、ＧａＡｓを含むＩＩＩＡ−ＶＡ族化合物のうちいずれか一つ、Ｓｉを含むＩＶＡ族元素またはその化合物のうちいずれか一つ、Ｎｉ、Ｃｏ、Ｆｅ、Ｐｔ、Ａｕ、Ａｇを含む金属またはその化合物のうちいずれか一つよりなるコアと、前記化合物のうちいずれか一つで前記コアがコーティングされる合成物でありうる。
【００６６】
一例として、（ＣｄＳｅ）ＺｎＳナノ粒子を形成するための最初の段階は、ＣｄＳｅナノ結晶を準備することである。このナノ粒子の大きさはほぼ２３〜５５Åの範囲を持ち、大きさの分布の差は約５〜１０％程度であると知られている。このＣｄＳｅナノ粒子は高温のコロイド成長処理過程及び大きさを選択するための沈殿過程を通じて形成される。ここで、高温のコロイド成長処理過程とは、高温の溶媒に有機金属前駆体を迅速に注射して瞬間的に均質の核を生成させることをいう。Ｃｄソースとして使われる適当な有機金属前駆体はＣｄＭｅ２のようなアルカリカドミウム合成物を含む。Ｓｅソースとして使われる適当な有機金属合成物は、ビス（トリメチルシリル）セレン（（ＴＭＳ）２Ｓｅ）、（トリ−Ｎ−オクシルホスフィン）セレン化物（ＴＯＰＳｅ）及び（トリ−Ｎ−ブチルホスフィン）セレン化物（ＴＢＰＳｅ）のようなトリアルキルポスファインセレン化物などがある。次いで、ＣｄＳｅ粒子を溶媒（例えば、ＴＯＰ）内に亜鉛（Ｚｎ）及び硫黄（Ｓ）前駆体を含む溶液として適正温度で塗布する。亜鉛及び硫黄前駆体としては、ダイチルジンク（Ｄｉｔｙｌｚｉｎｃ）及びヘキサメチルジシラタインを使用する。
【００６７】
物理的な方法には、真空合成、ガス相合成、凝縮相合成、イオン化されたクラスタービームによる高速蒸着、結合、高速製粉、合金処理、蒸着法及びゾル・ゲル方法などの多様な方法がある。
【００６８】
しかし、必ずしも前記のような方法に限定されるものではない。
【００６９】
前記ナノ粒子はナノワイヤ、ナノリボン、ナノロッド、断層壁または多層壁のナノチューブの形態を持つことができる。
【００７０】
このようなナノ粒子の製造方法の例として次のような方法がさらにありうる。
【００７１】
（ａ）Ｐ型Ｓｉナノワイヤ
厚さ２０〜４０ｎｍのＰ型Ｓｉナノワイヤの場合、商業的に利用可能な単分散金コロイド粒子（Ｂｒｉｔｉｓｈ Ｂｉｏｃｅｌｌ Ｉｎｔｅｒｎａｔｉｏｎａｌ Ｌｔｄ）を触媒としてＳｉＨ４とＢ２Ｈ６との熱蒸着で合成される。この時、温度は４２０〜４８０℃とし、反応器は８インチのチューブファーネスであり、コンピュータで制御される成長を可能に調節する。全体圧力が３０ｔｏｒｒである時、シラン分圧は約２ｔｏｒｒ、反応時間は４０分かかる。ＳｉＨ４とＢ２Ｈ６との比率はドーピングレベルを鑑みて６４００：１に調節する。この時、ナノワイヤのドーピング濃度は約４×１０Ｅ＋１７ｃｍ−３と推定される。ドーピングレベルが高ければ高いほど高温アニーリングプロセスがなくてもコンタクト抵抗が低くなる長所がある。
【００７２】
（ｂ）Ｎ型Ｓｉナノワイヤ
Ｎ型のＳｉナノワイヤはレーザー触媒成長（Ｌａｓｅｒ−ａｓｓｉｓｔｅｄ Ｃａｔａｌｙｔｉｃ Ｇｒｏｗｔｈ；ＬＣＧ）方法で合成される。簡単にはＮｄ：ＹＡＧレーザー（５３２ｎｍ；８ｎｓパルス幅、３００ｍＪ／ｐｕｌｓｅ、１０Ｈｚ）のレーザービームを利用して金ターゲットを剥離する方法を採択する。この時に生成される金ナノクラスター触媒粒子は、反応容器でＳｉＨ４ガスと共に反応してＳｉナノワイヤに成長する。ドーピングを行う場合には、Ｎ型の場合Ａｕ−Ｐターゲット（９９．５：０．５ｗｔ％、Ａｌｆａ Ａｅｓａｒ）と補助赤色蛍光（９９％Ａｌｆａ Ａｅｓａｒ）を反応容器のガス入口に置いて生成する。
【００７３】
（ｃ）Ｎ型ＧａＮナノワイヤ
アンモニアガス（９９．９９％、Ｍａｔｈｅｓｏｎ）、ガリウム金属（９９．９９９９％、ＡｌｆａＡｅｓａｒ）、マグネシウムナイトライド（Ｍｇ３Ｎ２、９９．６％、ＡｌｆａＡｅｓａｒ）をそれぞれＮ、Ｇａ、Ｍｇのソースとして利用して金属−触媒ＣＶＤで形成する。この時に使用する基板はｃプレインサファイアが望ましい。Ｍｇ３Ｎ２は熱的に分解してＭｇＮ２（ｓ）＝３Ｍｇ（ｇ）＋Ｎ２（ｇ）のようになり、Ｍｇドーパントを生成し、Ｇａソースの上流に置かれる。９５０℃温度条件でＧａＮナノワイヤが形成され、ニッケルが触媒として使われる。長さはほぼ１０〜４０μｍの分布を持つ。
【００７４】
（ｄ）Ｎ型ＣｄＳナノリボン
ＣｄＳナノリボンは真空カポー伝達方法で合成される。特に、少量のＣｄＳ粉末（１００ｍｇ以下）を真空管の一端に置いて密封する。ＣｄＳ粉末の温度が９００℃を維持するように真空管を加熱しつつ、他端は５０℃以下に維持する。２時間以内に大部分のＣｄＳが冷たい方に移動して真空管の壁に付着する。このような方法で得られた物質は３０〜１５０ｎｍの厚さを持つナノリボンが主であり、この時の幅は０．５〜５μｍ、長さは１０〜２００μｍ程度である。
【００７５】
（ｅ）Ｇｅナノワイヤ
２．５ｃｍ直径のファーネス反応器でＨ２（総気圧＝１ａｔｍ）を１００ｓｃｃｍの流速で流すと同時に、ＧｅＨ４（１０％ ｉｎ Ｈｅ）の流速を１０ｓｃｃｍ（標準立方センチメートル）に維持しつつ２７５℃条件で１５分間ＣＶＤを行って得る。反応基板は、金ナノ結晶（平均２０ｎｍ直径）をＳｉＯ２基板表面に均一に分散した基板を使用する。
【００７６】
（ｆ）ＩｎＰナノワイヤ
ＩｎＰナノワイヤはＬＣＧ方法で形成される。ＬＣＧターゲットは大体９４％のＩｎＰ、触媒としての５％Ａｕ、ドーピング元素としての１％ＴｅまたはＺｎで構成されている。成長する間にファーネス温度は８００℃（中間）に維持し、ターゲットはファーネスの中間よりは上流端部に位置させる。レーザー条件はＮｄ−ＹＡＧレーザー（波長１０６４ｎｍ）のパルスを１０分間照射し、この時、ナノワイヤはファーネスの冷たい側の下流端部に捕集される。
【００７７】
（ｇ）ＺｎＯナノロッド
ＺｎＯナノロッドは約２９．５ｇ（０．１３ｍｏｌ）の亜鉛アセテート二水和物（ＺｎＯＣＯＣＨ３−２Ｈ２Ｏ））を６０℃で１２５ｍＬのメタノールに溶かした後、６５ｍＬのメタノールに１４．８ｇ（０．２３ｍｏｌ）のポタシウムヒドロキシド（ＫＯＨ）を溶かした溶液を付加して作る。反応混合物は６０℃で数日間攪拌する。数日内にナノロッドが沈殿されれば沈殿物をメタノールで洗浄し、５５００ｒｐｍで３０分間遠心分離する。得られたナノ粒子をエチレングリコール／水２：１の溶媒で希釈させて溶液を作る。３日ほど熟成させる場合、直径１５〜３０ｎｍ、長さ２００〜３００ｎｍ程度のナノロッドを得ることができる。これとは違って、ＣＶＤ方法を利用すればナノワイヤを得ることもある。
【００７８】
前記のように製造されたナノ粒子は、通常の湿式化学的方法を通じてナノ粒子を込めたコロイド溶液として製造される。例えば、ナノ粒子を込めたコロイド溶液は、既に作られたナノワイヤまたはナノリボンをエタノールに入れた後、超音波を利用して均質に混合して製造できる。
【００７９】
このように備えられたナノ粒子コロイド溶液を、極微量ずつ前記ＰＤＭＳ高分子モールド２００の入口２１０に流し入れる。この時、ＰＤＭＳ高分子モールド２００のスタンピングライン２３０は前記Ｐ型ナノ粒子ライン１２０ａまたはＮ型ナノ粒子ライン１２０ｂにアラインされており、このラインに沿って、図５のようにＰ型ナノ膜１２５またはＮ型ナノ膜１２６が形成される。この時、各ナノ膜１２５、１２６は相互間にある程度、例えば、一単位画素のピッチ程度は離れていることが望ましい。
【００８０】
このように微量の流体を塗布した後にはこれを乾燥するが、乾燥作業は常温でなされうる。但し、迅速な乾燥のためには、過度に高くない適切な温度で熱処理を行うことが望ましい。それにより、図５のような複数のナノ膜１２５、１２６が形成される。
【００８１】
このようにナノ膜１２５、１２６が形成された後には、それをパターニングして図４で図示されたように、発光領域１０と非発光領域２０とのＴＦＴの半導体活性層１２１、１２２、１２３、１２４を形成する。その後には後続工程を進めて、図３で図示されたような構造の有機電界発光表示装置を形成する。
【００８２】
一方、このようなナノＴＦＴを持つ構造は必ずしも図３のような積層構造を持つ必要はなく、基板１００のバッファ層１１０上にゲート電極１４１、１４２、１４３、１４４をまず形成した後、これを覆うようにゲート絶縁膜１５０を形成した後、その上に図５のようなナノ膜１２５、１２６を形成することもある。
【００８３】
図５で図示されたようなナノ膜１２５、１２６はそれ以外にも多様な方法により形成されうる。
【００８４】
その一例に、基板上にＰＤＭＳ高分子モールドを利用してスタンピング方法でアミン処理をした後、公知のインクジェット方法で図５のようなパターニングを形成できる。このようなインクジェット方法によれば、パターン幅を２０μｍまで形成できる。
【００８５】
また、他の例としてレーザー誘導化熱転写法（Ｌａｓｅｒ Ｉｎｄｕｃｅｄ Ｔｈｅｒｍａｌ Ｉｍａｇｉｎｇ Ｍｅｔｈｏｄ、以下、“ＬＩＴＩ法”）によっても可能である。
【００８６】
図７Ａないし図７Ｃは、ＬＩＴＩ法により図５のようなナノ膜のパターンを形成する方法を図示したものであり、図８は、この時のドナーシートの断面を図示したものである。図９Ａ及び図９Ｂは、このようなドナーシートを製造する方法の一例を図示したものであり、図１０はこのように形成されたドナーシートの平面を図示したものである。
【００８７】
まず、本発明においてＬＩＴＩ法によるナノ膜の形成方法は、図８で図示されたようなドナーシート３００を利用する。
【００８８】
このドナーシート３００は、フィルム３１０にナノワイヤ３３０をその長手方向に平行に配列させて転写層３２０を形成する。
【００８９】
前記フィルム３１０は基材となるベースフィルム３１２と、光熱転換層（Ｌｉｇｈｔ ｔｏ Ｈｅａｔ Ｃｏｎｖｅｒｓｉｏｎ Ｌａｙｅｒ、以下、ＬＴＨＣ層）３１４とを含む。前記ベースフィルム３１２にはポリオレフィン系樹脂が使われうる。そして、前記ＬＴＨＣ層３１４は、アクリルに炭素を攪拌して前記ベースフィルム３１２にコーティングできるが、必ずしもこれに限定されるものではなく、レーザーの光を熱に転換させて転写層３２０に熱を加えて転写層３２０を転写するか、またはレーザーのアブレーション現象を誘発させるものならばいかなるものでもよい。
【００９０】
このようなドナーシート３００は、図９Ａ及び図９Ｂで図示された方法で製造できる。
【００９１】
水のような溶液３５１が保存されている水槽３５０に複数個のナノワイヤ３３０を混入させる。この時、ナノワイヤ３３０は前述したＰ型ナノワイヤまたはＮ型ナノワイヤであるが、それらは溶液３５１上に浮いている状態で不規則な方向に配列されている。
【００９２】
この状態で、アライメントバー３５２を利用し溶液３５１表面のナノワイヤ３３０を一側に押せば、ナノワイヤ３３０はアライメントバー３５２に押されて一側に集まる。通常のナノワイヤの場合、直径または厚さが３０ｎｍ程度であり、長さが４０ないし５０μｍであるために、その縦横比が非常に大きい。したがって、一側に集まったナノワイヤ３３０はほぼ一方向に整列され、この整列方向はナノワイヤ３３０の長手方向に平行する。
【００９３】
この状態で、図９Ｂのように、フィルム３１０を連続して供給しつつ前記ナノワイヤ３３０をフィルム３１０の表面に付着させれば、図８及び図１０のようなドナーシートを得られる。
【００９４】
すなわち、水槽３５０に複数個のローラ３５３を設置し、このローラ３５３を利用してフィルム３１０が水槽３５０を貫通するようにする。この時、フィルム３１０は図８で図示されたように、ベースフィルム３１２にＬＴＨＣ層３１４が形成されているものであり、ＬＴＨＣ層３１４にナノワイヤ３３０が接合されるように、ＬＴＨＣ層３１４がナノワイヤ３３０の方向になるように水槽３５０を通過させる。
【００９５】
このように水槽３５０を通過させてＬＴＨＣ層３１４にナノワイヤ３３０が接合される時、ナノワイヤ３３０は水槽３５０の一側に密集している状態であるため、ほぼ一方向に整列されている。このようなナノワイヤ３３０は、フィルム３１０のＬＴＨＣ層３１４に接合されてもその整列状態がそのまま保持されうる。このようにナノワイヤ３３０が整列されたフィルム３１０を乾燥した後、所定長さに切断すれば、図１０で図示されたように、ナノワイヤ３３０が一方向に整列されたドナーシート３００を得ることができる。
【００９６】
このようなドナーシート３００の形成方法はフィルム３１０がインライン状に連続して供給されるので、Ｒｏｌｌ−ｔｏ−Ｒｏｌｌ方式が可能となり、これにより、連続して多くのドナーシート３００を形成できる。したがって、生産性をさらに高めうる。
【００９７】
このように得られたドナーシート３００を図７Ａで図示されたように、バッファ層１１０が形成された基板１００に定着させ、図７Ｂで図示されたように、互いにラミネーティングして仮接合する。その状態で、パターンを形成する所定部位にレーザービームを照射してドナーシート３００と基板１００とを分離させれば、図７Ｃで図示されたように、基板１００上に所定パターンが形成される。このようにレーザービームによりパターンを形成するので、図５で図示されたように、Ｐ型ナノ膜１２５及びＮ型ナノ膜１２６のうちいずれか一つを形成できる。そして、他の形態のナノワイヤが整列されたドナーシートを利用して、１ラインほどシフトした状態でレーザーパターニングを行えば、他のナノ膜を形成できる。
【００９８】
このように、図５のように、ナノ粒子ライン１２０に沿ってナノ膜１２５、１２６を形成した後には、これをパターニングして図４のような活性層パターンを得て、後続ＴＦＴ形成工程及びＯＬＥＤの形成工程を経て図３で図示されたように、有機電界発光表示装置を形成できる。
【００９９】
このようなＬＩＴＩ法以外にもドナーフィルムに所定のパターンを形成した後、圧力を加えて基板上にパターンを形成する一般的な転写法も使用可能である。
【０１００】
一方、本発明は、図５で図示されたように、ナノライン１２０に沿うナノ膜１２５、１２６を形成した後、これをパターニングして図４のような活性層を形成することもできるが、必ずしもこれに限定されるものではなく、図５のようなナノ膜１２５、１２６の形成なしに直接図４のような活性層をパターニングすることもできる。
【０１０１】
すなわち、図６Ａ及び図６Ｂの方法を使用する場合には、スタンピングライン２３０を活性層に対応する大きさにパターニングして一部にのみナノ膜を形成でき、インクジェット方法の場合にも、該当ナノ粒子ラインに沿ってノズルが移動しつつ特定活性層の部分にのみナノ膜を形成することによって活性層を製造できる。また、図７Ａないし図７ＣのようなＬＩＴＩ法をはじめとする転写法の場合にも、該当活性層の部分にのみナノ膜を形成することによって活性層の形成が可能となる。
【０１０２】
本発明は、また、図４及び図５で図示されたように、Ｐ型ナノ粒子ライン１２０ａと、Ｎ型ナノ粒子ライン１２０ｂとを互いに平行に交互的に配置する外、図１１で図示されたように、Ｐ型ナノ粒子ライン１２０ａと、Ｎ型ナノ粒子ライン１２０ｂとが互いに交差するように配置することもできる。この時にはもちろん、駆動ＴＦＴの活性層１２１がＰ型となり、スイッチングＴＦＴの活性層１２２がＮ型となるが、必ずしもこれに限定されるものではなく、これは画素の選択駆動回路設計によって多様に変形できる。
【０１０３】
このような本発明によっても、前述したように、発光領域１０と非発光領域２０とのＴＦＴのうち同じ種類のＴＦＴ同士では、その少なくともチャンネル領域の長手方向が互いに平行に配置される。すなわち、図１で図示されたように、Ｐ型ＴＦＴの活性層である駆動ＴＦＴの活性層１２１と、ＣＭＯＳ ＴＦＴのＰ型ＴＦＴの活性層１２４とはいずれも互いに平行に配設されており、Ｎ型ＴＦＴの活性層であるスイッチングＴＦＴの活性層１２２と、ＣＭＯＳ ＴＦＴのＮ型ＴＦＴの活性層１２３ともまたいずれも互いに平行に配設されている。そして、Ｐ型とＮ型とは互いに交差するように配設されている。
【０１０４】
このようにＰ型ナノ粒子ライン１２０ａと、Ｎ型ナノ粒子ライン１２０ｂとが互いに交差するように配置される場合にも前述した方法がいずれも使われうる。
【０１０５】
すなわち、図６Ａ及び図６Ｂの方法を使用する場合には、スタンピングライン２３０にパターニングを行って一部にのみナノ膜を形成可能にする。
【０１０６】
そして、インクジェット方法の場合にも、該当ナノ粒子ラインに沿ってノズルが移動しつつ特定活性層の部分にのみナノ膜を形成することによって活性層を製造できる。
【０１０７】
また、図７Ａないし図７ＣのようなＬＩＴＩ法をはじめとする転写法の場合にも、該当活性層の部分にのみナノ膜を形成することによって活性層形成が可能になる。
【０１０８】
以上説明したように、本発明を最も望ましい実施形態を基準として説明したが、前記実施形態は本発明の理解を助けるためのものであり、本発明の内容がそれに限定されるものではない。本発明の構成についての一部構成要素の付加、削減、変更、修正などがあるとしても、特許請求の範囲によって定義される本発明の技術的思想に属するかぎり、本発明の範囲に該当する。
【産業上の利用可能性】
【０１０９】
本発明は必ずしも有機電界発光表示装置に限定されるものではなく、液晶表示装置、無機電界発光表示装置、ＬＥＤなどＴＦＴを持つことができる多様な形態の平板表示装置に好適に利用できる。
【図面の簡単な説明】
【０１１０】
【図１】本発明による平板表示装置の平面構造を概略的に示した平面図である。
【図２】図１の発光領域及び非発光領域の回路構造を示した回路図である。
【図３】図２の回路図による発光領域及び非発光領域の断面構造を示した断面図である。
【図４】本発明による平板表示装置の活性層を概略的に示した平面図である。
【図５】本発明による活性層を形成するためのナノ膜が形成された状態を示した平面図である。
【図６Ａ】図５によるナノ膜を形成するための方法のうち、一例として使われるＰＤＭＳ高分子モールドの概略的斜視図及び平面図である。
【図６Ｂ】図５によるナノ膜を形成するための方法のうち、一例として使われるＰＤＭＳ高分子モールドの概略的斜視図及び平面図である。
【図７Ａ】図５によるナノ膜を形成するための方法の他の一例を示した断面図である。
【図７Ｂ】図５によるナノ膜を形成するための方法の他の一例を示した断面図である。
【図７Ｃ】図５によるナノ膜を形成するための方法の他の一例を示した断面図である。
【図８】図７Ａないし図７Ｃの方法に使われるドナーシートの断面図である。
【図９Ａ】図８のドナーシートを製造する方法を順に示した図面である。
【図９Ｂ】図８のドナーシートを製造する方法を順に示した図面である。
【図１０】図９Ａ及び図９Ｂの方法によって製造されたドナーシートの平面図である。
【図１１】本発明の他の実施例による平板表示装置の活性層を概略的に示した平面図である。
【符号の説明】
【０１１１】
１０  発光領域
１０ａ  単位画素
２０  非発光領域
１２０  ナノ粒子ライン
１２０ａ  Ｐ型ナノ粒子ライン
１２０ｂ  Ｎ型ナノ粒子ライン
１２１  駆動ＴＦＴの活性層
１２２  スイッチングＴＦＴの活性層
１２３  ＣＭＯＳ ＴＦＴのＮ型ＴＦＴの活性層
１２４  ＣＭＯＳ ＴＦＴのＰ型ＴＦＴの活性層
【図１】
0004731950.tif 000002
【図２】
0004731950.tif 000003
【図３】
0004731950.tif 000004
【図４】
0004731950.tif 000005
【図５】
0004731950.tif 000006
【図６Ａ】
0004731950.tif 000007
【図６Ｂ】
0004731950.tif 000008
【図７Ａ】
0004731950.tif 000009
【図７Ｂ】
0004731950.tif 000010
【図７Ｃ】
0004731950.tif 000011
【図８】
0004731950.tif 000012
【図９Ａ】
0004731950.tif 000013
【図９Ｂ】
0004731950.tif 000014
【図１０】
0004731950.tif 000015
【図１１】
0004731950.tif 000016